(57)【要約】カルシウム捕捉能及び耐ゲル性のいずれもが極めて良好なアクリル酸（塩）−マレイン酸（塩）系共重合体組成物及び洗剤組成物を提供する。また、このような優れた物性を有するアクリル酸（塩）−マレイン酸（塩）系共重合体組成物を得ることができる製造方法を提供する。アクリル酸（塩）−マレイン酸（塩）系共重合体と、硫黄原子含有低分子化合物とを含む共重合体組成物であって、該共重合体は、特定の構造単位を含み、該共重合体の重量平均分子量は、２０００以上、１００００以下であり、該硫黄原子含有低分子化合物は、３−スルホプロピオン酸（塩）を含み、該３−スルホプロピオン酸（塩）の含有量は、該共重合体組成物の固形分総量１００質量％に対し、０．０１〜１０質量％であるアクリル酸（塩）−マレイン酸（塩）系共重合体組成物。【特許請求の範囲】
【請求項１】
アクリル酸（塩）−マレイン酸（塩）系共重合体と、硫黄原子含有低分子化合物とを含む共重合体組成物であって、
該共重合体は、下記一般式（１）で表される構造単位（Ｉ）と、下記一般式（２）で表される構造単位（ＩＩ）とを含み、
該構造単位（Ｉ）と構造単位（ＩＩ）との含有モル比（構造単位（Ｉ）／構造単位（ＩＩ））は、８０／２０〜９５／５であり、
該共重合体の重量平均分子量は、２０００以上、１００００以下であり、
該硫黄原子含有低分子化合物は、３−スルホプロピオン酸（塩）を含み、
該３−スルホプロピオン酸（塩）の含有量は、該共重合体組成物の固形分総量１００質量％に対し、０．０１〜１０質量％であることを特徴とするアクリル酸（塩）−マレイン酸（塩）系共重合体組成物。
【化１】
2013084717.tif 000007
式（１）中、Ｍは、水素原子、金属原子、アンモニウム基又は有機アミン基を表す。
【化２】
2013084717.tif 000008
式（２）中、Ｍ１及びＭ２は、同一又は異なって、水素原子、金属原子、アンモニウム基又は有機アミン基を表す。
【請求項２】
請求項１に記載のアクリル酸（塩）−マレイン酸（塩）系共重合体組成物を製造する方法であって、
該製造方法は、過硫酸（塩）及び重亜硫酸（塩）の存在下で、アクリル酸（塩）とマレイン酸（塩）とを含む単量体成分を重合する工程を含むことを特徴とするアクリル酸（塩）−マレイン酸（塩）系共重合体組成物の製造方法。
【請求項３】
請求項１に記載のアクリル酸（塩）−マレイン酸（塩）系共重合体組成物を含むことを特徴とする洗剤組成物。
【請求項４】
アクリル酸（塩）−マレイン酸（塩）系共重合体と、硫黄原子含有低分子化合物とを含む洗剤組成物であって、
該共重合体は、下記一般式（１）で表される構造単位（Ｉ）と、下記一般式（２）で表される構造単位（ＩＩ）とを含み、
該構造単位（Ｉ）と構造単位（ＩＩ）との含有モル比（構造単位（Ｉ）／構造単位（ＩＩ））は、８０／２０〜９５／５であり、
該共重合体の重量平均分子量は、２０００以上、１００００以下であり、
該硫黄原子含有低分子化合物は、３−スルホプロピオン酸（塩）を含み、
該３−スルホプロピオン酸（塩）の含有量は、該洗剤組成物の固形分総量１００質量％に対し、０．０００５〜２質量％であることを特徴とする洗剤組成物。
【化３】
2013084717.tif 000009
式（１）中、Ｍは、水素原子、金属原子、アンモニウム基又は有機アミン基を表す。
【化４】
2013084717.tif 000010
式（２）中、Ｍ１及びＭ２は、同一又は異なって、水素原子、金属原子、アンモニウム基又は有機アミン基を表す。
【発明の詳細な説明】
【技術分野】
【０００１】
本発明は、アクリル酸（塩）−マレイン酸（塩）系共重合体組成物、その製造方法及び洗剤組成物に関する。
【背景技術】
【０００２】
アクリル酸（塩）−マレイン酸（塩）系共重合体は、従来、優れたキレート作用及び分散作用を示すことが知られており、例えば、洗剤ビルダー、スケール防止剤、無機顔料分散剤等の広範囲の用途で使用されている（例えば、特許文献１〜３参照）。また、特許文献４には、高硬度水でのクレー分散能が５０％以上であり、カルシウムイオン捕捉能が２７０ｍｇＣａＣＯ３／ｇ以上である、アクリル酸（塩）−マレイン酸（塩）系共重合体が開示されている。特許文献４には更に、当該共重合体は高硬度水でのクレー分散能が高く、しかもカルシウムイオン捕捉能も高いため、該共重合体を用いた洗剤組成物は、米国や中国等の高硬度の水の地域においても優れた洗浄能力を発揮することが開示されている。
【先行技術文献】
【特許文献】
【０００３】
【特許文献１】特許第２５７４１４４号公報
【特許文献２】特開昭６３−２３５３１３号公報
【特許文献３】特開昭５８−６７７０６号公報
【特許文献４】特開２０００−５３７２９号公報
【発明の概要】
【発明が解決しようとする課題】
【０００４】
一般に、硬度の高い水で衣類の洗濯を繰り返すと、衣類にカルシウムが沈着することに起因して衣類が汚れてくる（黄ばんでくる）ことが知られている。その一方で、近年の消費者の環境問題への意識の高まりにより、消費者が風呂の残り湯を洗濯に使用することにより節水を図ることが定着しつつあるが、残り湯の使用により、カルシウム成分の濃縮による洗濯水の高硬度化が問題になっている。そこで、洗剤に添加する成分（例えば、重合体等）には、衣類への沈着を抑制させるために、洗濯水中のカルシウムを捕捉する性能（カルシウム捕捉能）や、高硬度の洗濯水中でも不溶化しにくい性能（耐ゲル性）等の物性が要求される。上記の通り、種々の重合体が報告されているものの、カルシウム捕捉能及び耐ゲル性のいずれもが極めて良好な重合体は、未だ開発されていないのが現状である。【０００５】
本発明は、上記現状に鑑みてなされたものであり、カルシウム捕捉能及び耐ゲル性のいずれもが極めて良好な、アクリル酸（塩）−マレイン酸（塩）系共重合体組成物及び洗剤組成物を提供することを目的とする。本発明はまた、このような優れた物性を有するアクリル酸（塩）−マレイン酸（塩）系共重合体組成物を好適に得ることができる製造方法を提供することも目的とする。
【課題を解決するための手段】
【０００６】
本発明者らは、カルシウム捕捉能及び耐ゲル性を良好に発揮できる重合体やその組成物について鋭意検討を行ったところ、重量平均分子量が所定範囲にあり、かつアクリル酸（塩）由来の構造単位及びマレイン酸（塩）由来の構造単位及びを特定のモル比で含むアクリル酸（塩）−マレイン酸（塩）系共重合体と、特定の硫黄原子含有低分子化合物とを含み、かつ当該硫黄原子含有低分子化合物の含有量が所定範囲にある共重合体組成物であると、極めて良好なカルシウム捕捉能及び耐ゲル性を発揮することができ、洗剤組成物等の各種用途に好適なものとなることを見いだした。また、このような共重合体組成物を得る際に、過硫酸（塩）及び重亜硫酸（塩）の存在下、アクリル酸（塩）とマレイン酸（塩）とを含む単量体成分を重合する工程を含む製造方法を採用すると、優れた物性を有する当該共重合体組成物を好適に得ることができることを見いだした。更に、上記のアクリル酸（塩）−マレイン酸（塩）系共重合体と、特定の硫黄原子含有低分子化合物とを含む洗剤組成物が、非常に優れた洗浄能力を有することを見いだした。そして、これらの共重合体組成物や洗剤組成物が、米国や中国、欧州等の非常に高硬度の水の地域においても優れた洗浄能力を発揮できることを見いだし、上記課題をみごとに解決することができることに想到し、本発明に到達した。【０００７】
すなわち本発明は、アクリル酸（塩）−マレイン酸（塩）系共重合体と、硫黄原子含有低分子化合物とを含む共重合体組成物であって、該共重合体は、下記一般式（１）で表される構造単位（Ｉ）と、下記一般式（２）で表される構造単位（ＩＩ）とを含み、該構造単位（Ｉ）と構造単位（ＩＩ）との含有モル比（構造単位（Ｉ）／構造単位（ＩＩ））は、８０／２０〜９５／５であり、該共重合体の重量平均分子量は、２０００以上、１００００以下であり、該硫黄原子含有低分子化合物は、３−スルホプロピオン酸（塩）を含み、該３−スルホプロピオン酸（塩）の含有量は、該共重合体組成物の固形分総量１００質量％に対し、０．０１〜１０質量％であるアクリル酸（塩）−マレイン酸（塩）系共重合体組成物である。【０００８】
【化１】
2013084717.tif 000002
【０００９】
式（１）中、Ｍは、水素原子、金属原子、アンモニウム基又は有機アミン基を表す。【００１０】
【化２】
2013084717.tif 000003
【００１１】
式（２）中、Ｍ１及びＭ２は、同一又は異なって、水素原子、金属原子、アンモニウム基又は有機アミン基を表す。【００１２】
本発明はまた、上記アクリル酸（塩）−マレイン酸（塩）系共重合体組成物を製造する方法であって、該製造方法は、過硫酸（塩）及び重亜硫酸（塩）の存在下で、アクリル酸（塩）とマレイン酸（塩）とを含む単量体成分を重合する工程を含むアクリル酸（塩）−マレイン酸（塩）系共重合体組成物の製造方法でもある。【００１３】
本発明は更に、上記アクリル酸（塩）−マレイン酸（塩）系共重合体組成物を含む洗剤組成物でもある。【００１４】
本発明はそして、アクリル酸（塩）−マレイン酸（塩）系共重合体と、硫黄原子含有低分子化合物とを含む洗剤組成物であって、該共重合体は、上記一般式（１）で表される構造単位（Ｉ）と、上記一般式（２）で表される構造単位（ＩＩ）とを含み、該構造単位（Ｉ）と構造単位（ＩＩ）との含有モル比（構造単位（Ｉ）／構造単位（ＩＩ））は、８０／２０〜９５／５であり、該共重合体の重量平均分子量は、２０００以上、１００００以下であり、該硫黄原子含有低分子化合物は、３−スルホプロピオン酸（塩）を含み、該３−スルホプロピオン酸（塩）の含有量は、該洗剤組成物の固形分総量１００質量％に対し、０．０００５〜２質量％である洗剤組成物でもある。
以下に本発明を詳述する。なお、以下に記載される本発明の個々の好ましい形態を２又は３以上組み合わせた形態も本発明の好ましい形態である。【００１５】
〔アクリル酸（塩）−マレイン酸（塩）系共重合体組成物〕
本発明のアクリル酸（塩）−マレイン酸（塩）系共重合体組成物（以下、「共重合体組成物」とも称す）は、アクリル酸（塩）−マレイン酸（塩）系共重合体と、硫黄原子含有低分子化合物とを含むが、これら含有成分は、それぞれ１種又は２種以上を使用することができる。また、必要に応じて、更に、他の成分を１種又は２種以上含んでいてもよい。【００１６】
上記アクリル酸（塩）−マレイン酸（塩）系共重合体（以下、「共重合体」とも称す）は、上記一般式（１）で表される構造単位（Ｉ）と、上記一般式（２）で表される構造単位（ＩＩ）とを少なくとも含むものである。【００１７】
上記一般式（１）及び（２）において、Ｍ、Ｍ１及びＭ２は、同一又は異なって、水素原子、金属原子、アンモニウム基又は有機アミン基を表すが、金属原子としては、例えば、リチウム原子、ナトリウム原子、カリウム原子等のアルカリ金属原子；カルシウム原子、マグネシウム原子等のアルカリ土類金属原子；鉄等の遷移金属原子；等が例示される。中でも、アルカリ金属原子又はアルカリ土類金属原子が好適であり、より好ましくはアルカリ金属原子であり、更に好ましくはナトリウム原子又はカリウム原子である。また、有機アミン基とは、第１級〜第４級のアミンがカルボキシル基を中和した構造における、第１級〜第４級のアミンに由来する構造部分であり、例えば、メチルアミン、エチルアミン、ジエチルアミン、トリエチルアミン等のアルキルアミンに由来する基；モノエタノールアミン、ジエタノールアミン等のアルカノールアミンに由来する基；ジエチレンアミン、ジエチレントリアミン等のポリアミンに由来する基；等が例示される。
なお、上記一般式（１）においてＭがアンモニウム基であるとは、−ＣＨ２ＣＨ（ＣＯＯＮＨ４）−で表される構造をいう。【００１８】
上記一般式（１）及び（２）におけるＭ、Ｍ１及びＭ２としては、同一又は異なって、水素原子、ナトリウム原子又はカリウム原子であることが好適である。これにより、上記共重合体及び共重合体組成物を洗剤用途等に使用した場合に、洗浄力の向上効果等がより一層発現される。【００１９】
上記一般式（１）で表される構造単位（Ｉ）は、アクリル酸（塩）由来の構造単位とも称する。アクリル酸（塩）とは、アクリル酸及び／又はアクリル酸塩を意味する。
なお、「アクリル酸（塩）由来の構造単位を含む」とは、最終的に得られた共重合体が上記構造単位（Ｉ）を含むことを意味し、アクリル酸（塩）を重合させることによって共重合体中に導入されたもののみに限られない。
上記構造単位（Ｉ）として好ましくは、重合開始剤の存在下で、アクリル酸（塩）を含む単量体成分を重合することによって形成されたものである。【００２０】
上記一般式（２）で表される構造単位（ＩＩ）は、マレイン酸（塩）由来の構造単位とも称する。マレイン酸（塩）とは、マレイン酸、及び／又は、マレイン酸塩（両方のカルボキシル基がカルボキシル基の塩である形態と、片方のカルボキシル基のみが塩である形態とを含む）を意味する。
なお、「マレイン酸（塩）由来の構造単位を含む」とは、最終的に得られた共重合体が上記構造単位（ＩＩ）を含むことを意味し、マレイン酸（塩）を重合させることによって共重合体中に導入されたもののみに限られない。
上記構造単位（ＩＩ）として好ましくは、重合開始剤の存在下で、マレイン酸（塩）を含む単量体成分を重合することによって形成されたものである。【００２１】
本明細書中、塩（例えば、アクリル酸塩やマレイン酸塩等における塩）とは、金属塩、アンモニウム塩又は有機アミン塩を意味する。金属塩としては、例えば、リチウム塩、ナトリウム塩、カリウム塩等のアルカリ金属塩；カルシウム塩、マグネシウム塩等のアルカリ土類金属塩；鉄塩等の遷移金属塩；等が例示される。また、有機アミン塩としては、例えば、メチルアミン塩、エチルアミン塩、ジエチルアミン塩、トリエチルアミン塩等のアルキルアミン塩；モノエタノールアミン塩、ジエタノールアミン塩等のアルカノールアミン塩；ジエチレンアミン塩、ジエチレントリアミン塩等のポリアミン塩；等が例示される。これらの塩の中でも、アルカリ金属塩又はアルカリ土類金属塩が好適である。より好ましくはアルカリ金属塩であり、更に好ましくはナトリウム塩又はカリウム塩である。【００２２】
上記共重合体において、上記一般式（１）で表される構造単位（Ｉ）と、上記一般式（２）で表される構造単位（ＩＩ）との含有モル比（構造単位（Ｉ）／構造単位（ＩＩ））は、８０／２０〜９５／５である。すなわち、上記共重合体は、上記構造単位（Ｉ）と構造単位（ＩＩ）とを、モル比（構造単位（Ｉ）／構造単位（ＩＩ））＝８０／２０〜９５／５で含む。当該モル比がこの範囲内にあることで、上記共重合体及び共重合体組成物のカルシウム捕捉能及び耐ゲル性が充分なものとなる。上記モル比として好ましくは８２／１８〜９２／８、より好ましくは８５／１５〜９０／１０である。【００２３】
上記共重合体はまた、上述した構造単位（Ｉ）及び（ＩＩ）に加えて、その他の単量体に由来する構造単位（「構造単位（ＩＩＩ）」とも称す）を１種又は２種以上、更に含んでいてもよい。その他の単量体に由来する構造単位（ＩＩＩ）とは、アクリル酸（塩）及びマレイン酸（塩）以外の単量体（これを「その他の単量体」と称す）に由来する構造単位を意味する。
ここで、「その他の単量体に由来する構造単位を含む」とは、最終的に得られた共重合体が、その他の単量体に由来する構造単位（ＩＩＩ）を含むことを意味し、その他の単量体を重合させることによって共重合体中に導入されたもののみに限られない。
上記構造単位（ＩＩＩ）として好ましくは、重合開始剤の存在下で、その他の単量体を含む単量体成分を重合することによって形成されたものである。
なお、上記構造単位（ＩＩＩ）が、例えば、アクリル酸メチルに由来する構造単位である場合、当該構造単位は「−ＣＨ２−ＣＨ（ＣＯＯＣＨ３）−」で表すことができる。すなわち、その他の単量体に由来する構造単位とは、その他の単量体が有する重合性二重結合が開いた構造（二重結合（Ｃ＝Ｃ）が、単結合（−Ｃ−Ｃ−）となった構造）に相当する。【００２４】
上記その他の単量体としては特に限定されず、例えば、メタクリル酸、クロトン酸等及びこれらの塩等の、アクリル酸（塩）以外の不飽和モノカルボン酸系単量体；フマル酸、イタコン酸、シトラコン酸等及びこれらの塩等の、マレイン酸（塩）以外の不飽和ジカルボン酸系単量体；（メタ）アクリルアミド、ｔ−ブチル（メタ）アクリルアミド等のアミド系単量体；（メタ）アクリル酸エステル、スチレン、２−メチルスチレン、酢酸ビニル等の疎水性単量体；ビニルスルホン酸、アリルスルホン酸、メタリルスルホン酸、スチレンスルホン酸、２−アクリルアミド−２−メチルプロパンスルホン酸、３−アリロキシ−２−ヒドロキシプロパンスルホン酸、スルホエチル（メタ）アクリレート、スルホプロピル（メタ）アクリレート、２−ヒドロキシスルホプロピル（メタ）アクリレート、スルホエチルマレイミド、及びこれらの塩等の不飽和スルホン酸系単量体；３−メチル−２−ブテン−１−オール（プレノール）、３−メチル−３−ブテン−１−オール（イソプレノール）、２−メチル−３−ブテン−２−オール（イソプレンアルコール）、２−ヒドロキシエチル（メタ）アクリレート、ポリエチレングリコールモノ（メタ）アクリレート、ポリプロピレングリコールモノ（メタ）アクリレート、ポリエチレングリコールモノイソプレノールエーテル、ポリプロピレングリコールモノイソプレノールエーテル、ポリエチレングリコールモノアリルエーテル、ポリプロピレングリコールモノアリルエーテル、グリセロールモノアリルエーテル、α−ヒドロキシアクリル酸、Ｎ−メチロール（メタ）アクリルアミド、グリセロールモノ（メタ）アクリレート、ビニルアルコール等の水酸基含有不飽和単量体；ジメチルアミノエチル（メタ）アクリレート、ジメチルアミノプロピル（メタ）アクリルアミド等のカチオン性単量体；（メタ）アクリロニトリル等のニトリル系単量体；（メタ）アクリルアミドメタンホスホン酸、（メタ）アクリルアミドメタンホスホン酸メチルエステル、２−（メタ）アクリルアミド−２−メチルプロパンホスホン酸等の含リン単量体；等が挙げられる。これらの単量体は１種のみを用いてもよく、また２種以上を併用してもよい。【００２５】
上記共重合体において、上述した構造単位（Ｉ）及び（ＩＩ）の合計と、その他の単量体（ＩＩＩ）に由来する構造単位との含有モル比（構造単位（Ｉ）と構造単位（ＩＩ）との合計／構造単位（ＩＩＩ））は、１００／０〜８０／２０であることが好ましい。すなわち、構造単位（Ｉ）、（ＩＩ）及び（ＩＩＩ）の総量を１００モル％とすると、構造単位（ＩＩＩ）が２０モル％以下であることが好ましい。この範囲内であると、上記共重合体及び共重合体組成物によるカルシウム捕捉能及び耐ゲル性をより向上させることができる。上記モル比としてより好ましくは１００／０〜８５／１５、更に好ましくは１００／０〜９０／１０である。【００２６】
上記共重合体はまた、少なくとも１つの主鎖末端にスルホン酸（塩）基を有する（含む）ものであることが好適である。これにより、上記共重合体及び共重合組成物のカルシウム捕捉能及び耐ゲル性がより向上され、高硬度の水の地域においても優れた洗浄力を発揮できるという本発明の作用効果をより一層発揮することが可能になる。
なお、上記共重合体が少なくとも１つの主鎖末端にスルホン酸（塩）基を有することは、例えば、１ＨＮＭＲ分析により確認することができる。【００２７】
上記スルホン酸（塩）基とは、スルホン酸基及び／又はスルホン酸塩基を意味し、例えば、「−ＳＯ３Ｍ」（Ｍは、水素原子、金属原子、アンモニウム基又は有機アミン基を表す。金属原子及び有機アミン基の好ましい例は、上述したとおりである。）で表すことができる。【００２８】
上記主鎖末端のスルホン酸（塩）基は、例えば、後述する通り、重亜硫酸（塩）の存在下で単量体成分を重合することにより、共重合体の分子中に導入することができる。すなわち、上記共重合体を、重亜硫酸（塩）の存在下で単量体成分を重合することにより得ることが好ましく、これにより、重亜硫酸（塩）の一部が連鎖移動剤として作用し、共重合体分子の主鎖末端にスルホン酸基（−ＳＯ３Ｍ）として取り込まれる。重亜硫酸（塩）とは、重亜硫酸及び／又はその塩を意味する。
なお、上記主鎖末端のスルホン酸（塩）基を、重亜硫酸（塩）由来の構造単位とも称す。【００２９】
上記共重合体の重量平均分子量（Ｍｗとも称す）は、２０００以上、１００００以下である。重量平均分子量が２０００〜１００００の範囲内にあることにより、上記共重合体及び共重合組成物が良好なカルシウム沈着防止能を発現することができる。重量平均分子量の下限値として好ましくは２５００以上、より好ましくは３０００以上であり、また、上限値として好ましくは９０００以下、より好ましくは８０００以下である。【００３０】
上記共重合体はまた、分散度（重量平均分子量Ｍｗ／数平均分子量Ｍｎにより求められる値であり、分子量分布とも称す）が、１．５〜１０であることが好適である。これにより、カルシウム沈着防止能をより一層向上させることができる。より好ましくは１．５〜５．０、更に好ましくは１．５〜２．７である。
本明細書中、重量平均分子量（Ｍｗ）及び数平均分子量（Ｍｎ）は、後述する実施例に記載の手法により測定することができる。【００３１】
上記共重合体組成物において、上記共重合体の含有割合は、例えば、上記共重合体組成物１００質量％に対して、１〜９９質量％であることが好適である。【００３２】
上記共重合体組成物はまた、上述した共重合体に加えて、硫黄原子含有低分子化合物も含む。硫黄原子含有低分子化合物は、３−スルホプロピオン酸及び／又はその塩（これを「３−スルホプロピオン酸（塩）」と称す）を含むものである。
上記３−スルホプロピオン酸（塩）の含有量は、上記共重合体組成物の固形分総量１００質量％に対し、０．０１〜１０質量％である（但し、Ｎａ塩型換算）。この範囲内であることにより、上記共重合体組成物によるカルシウム捕捉能と耐ゲル性とを高めることができる。上記３−スルホプロピオン酸（塩）の含有量の上限値（Ｎａ塩型換算）として好ましくは９．５質量％以下、より好ましくは９質量％以下、更に好ましくは８．５質量％以下である。上記３−スルホプロピオン酸（塩）の含有量の下限値（Ｎａ塩型換算）は特に限定されるものではないが、例えば、０．１質量％以上が好ましく、より好ましくは１質量％以上、更に好ましくは１．５質量％以上、特に好ましくは２質量％以上、最も好ましくは２．５質量％以上である。
本明細書中、「Ｎａ塩型換算」とは、対象物をナトリウム塩（Ｎａ塩）として質量割合を計算することをいい、例えば３−スルホプロピオン酸（塩）であれば、３−スルホプロピオン酸ナトリウムとして質量割合を計算する。
また本明細書中、「固形分」とは、揮発成分を除く全成分、言い換えれば不揮発成分を意味する。【００３３】
上記硫黄原子含有低分子化合物はまた、２−スルホコハク酸及び／又はその塩（これを「２−スルホコハク酸（塩）」と称す）を含むことが好適である。
上記２−スルホコハク酸（塩）の含有量は、上記共重合体組成物の固形分総量１００質量％に対し、Ｎａ塩型換算で０．０１〜４質量％であることが好適である。これにより、上記共重合体組成物によるカルシウム捕捉能と耐ゲル性とをより一層高めることができる。上記２−スルホコハク酸（塩）の含有量の上限値（Ｎａ塩型換算）として好ましくは３．５質量％以下である。上記２−スルホコハク酸（塩）の含有量の下限値（Ｎａ塩型換算）は特に限定されるものではないが、例えば、１質量％以上が好ましい。【００３４】
上記硫黄原子含有低分子化合物はまた、硫酸塩を含むことが好適である。
上記硫酸塩の含有量は、上記共重合体組成物の固形分総量１００質量％に対し、Ｎａ塩型換算で０．０１〜５質量％であることが好適である。これにより、上記共重合体組成物によるカルシウム捕捉能と耐ゲル性とをより一層高めることができる。上記硫酸塩の含有量の上限値として好ましくは４．５質量％以下、より好ましくは４質量％以下である。上記硫酸塩の含有量の下限値は特に限定されるものではないが、例えば、１質量％以上が好ましい。【００３５】
上記共重合体組成物はまた、残存単量体やその他の残存原料、上述した成分以外の副生成物等を含んでいてもよい。
上記共重合体組成物中に残存単量体が含まれる場合、当該残存単量体の含有量は、例えば、上記共重合体組成物の固形分総量に対し、０〜１０００ｐｐｍであることが好適である。より好ましくは５００ｐｐｍ以下である。
また、その他の残存原料や、上述した成分以外の副生成物は、特に言及する場合を除き、極力低減することが好適である。【００３６】
上記共重合体組成物は更に、水等の溶媒（溶剤とも称す）を含んでいてもよい。溶剤を含む場合には、水を含む溶剤であることが好ましい。より好ましくは水である。
上記共重合体組成物における溶剤の含有量は、上記共重合体組成物１００質量％に対し、０〜９９質量％であることが好適である。【００３７】
〔アクリル酸（塩）−マレイン酸（塩）系共重合体組成物の製造方法〕
本発明の共重合体組成物は、過硫酸（塩）及び重亜硫酸（塩）の存在下で、アクリル酸（塩）とマレイン酸（塩）とを含む単量体成分を重合する工程を含む製造方法により得ることができる。このような製造方法もまた、本発明の１つである。過硫酸（塩）と重亜硫酸（塩）との併用下で重合反応を行うことにより、カルシウム捕捉能及び耐ゲル性に極めて優れる上記共重合体組成物を好適に得ることが可能になる。【００３８】
＜単量体組成＞
上記単量体成分において、アクリル酸（塩）及びマレイン酸（塩）の使用割合は、モル比（アクリル酸（塩）／マレイン酸（塩））で８０／２０〜９５／５とすることが好適である。この範囲とすることで、上記共重合体及び共重合体組成物によるカルシウム捕捉能及び耐ゲル性を高めることができ、また、高い重合率で重合反応を行うことができ、高効率かつ容易に上記共重合体及び共重合体組成物を得ることが可能になる。より好ましくは８２／１８〜９２／８、更に好ましくは８５／１５〜９０／１０である。【００３９】
上記単量体成分はまた、アクリル酸（塩）及びマレイン酸（塩）に加えて、これらのいずれか又は両方と共重合し得るその他の単量体の１種又は２種以上を更に含むものであってもよい。その他の単量体については上述したとおりである。
上記単量体成分において、アクリル酸（塩）及びマレイン酸（塩）の合計使用量と、その他の単量体の使用量との割合は、モル比（アクリル酸（塩）とマレイン酸（塩）との総量／その他の単量体）で１００／０〜８０／２０とすることが好適である。この範囲とすることで、上記共重合体及び共重合体組成物によるカルシウム捕捉能及び耐ゲル性をより高めることができる。より好ましくは１００／０〜８５／１５、更に好ましくは１００／０〜９０／１０である。【００４０】
＜重亜硫酸（塩）等、過硫酸（塩）＞
上記単量体成分の重合工程は、過硫酸（塩）及び重亜硫酸（塩）の存在下で行われるが、このような製造方法により得られる共重合体組成物は、好ましくは、アクリル酸（塩）−マレイン酸（塩）系共重合体と、過硫酸（塩）に由来する硫黄原子含有低分子化合物と、重亜硫酸（塩）に由来する硫黄原子含有低分子化合物とを含むことになる。
なお、過硫酸（塩）に由来する硫黄原子含有低分子化合物としては、硫酸塩が主成分であり、重亜硫酸（塩）に由来する硫黄原子含有低分子化合物としては、３−スルホプロピオン酸（塩）及び２−スルホコハク酸（塩）が主成分である。
これらの硫黄原子含有低分子化合物は、上述した含有割合で上記共重合体組成物中に含まれることが好適である。【００４１】
上記重合工程において、過硫酸（塩）と重亜硫酸（塩）とは、それぞれ１種又は２種以上を使用することができる。
上記過硫酸（塩）は、主として重合開始剤として作用する。過硫酸（塩）としては、例えば、過硫酸ナトリウム、過硫酸カリウム、過硫酸アンモニウム等の過硫酸塩が好適である。また、過硫酸（塩）とともに、他の重合開始剤の１種又は２種以上を併用してもよい。他の重合開始剤としては、例えば、過酸化水素、アゾ化合物、有機化酸化物等が挙げられる。【００４２】
上記重亜硫酸（塩）は、主として連鎖移動剤として作用する。なお、重亜硫酸（塩）に加えて、更に他の連鎖移動剤の１種又は２種以上を併用してもよい。
上記重亜硫酸（塩）としては、重亜硫酸ナトリウム、重亜硫酸カリウム、重亜硫酸アンモニウム等の重亜硫酸塩が好適である。
なお本発明では、上記重亜硫酸（塩）に加えて、又は、上記重亜硫酸（塩）に代えて、重亜硫酸（塩）を発生し得る化合物の１種又は２種以上を使用することができる。重亜硫酸（塩）を発生し得る化合物としては、例えば、ピロ亜硫酸（塩）、亜ジチオン酸（塩）、亜硫酸（塩）等が好適である。
上記重亜硫酸（塩）及び重亜硫酸（塩）を発生し得る化合物の中でも、重亜硫酸（塩）が好適である。【００４３】
上記重合工程において、過硫酸（塩）と重亜硫酸（塩）との使用割合は、質量比（過硫酸（塩）／重亜硫酸（塩））で１／０．５〜１／５であることが好適である。この範囲内にすると、上記共重合体の分子量の増大をより防ぐことができ、また、分子量分布をより狭くすることができる。より好ましくは１／１〜１／４である。【００４４】
また上記重合工程において、過硫酸（塩）と重亜硫酸（塩）との合計の使用量は、上記重合工程に使用される全単量体成分１モルに対して、５〜２０ｇであることが好ましい。この範囲内にすると、上記共重合体の分子量の増大をより防ぐことができ、また、分子量分布をより狭くすることができるうえ、不純物としての硫黄原子含有低分子化合物の生成がより防がれ、得られる共重合体組成物中の硫黄原子含有低分子化合物の含有割合を上述した範囲により制御することが可能になる。より好ましくは１０〜１５ｇである。【００４５】
＜多価金属イオン＞
上記重合工程はまた、重合の促進等を目的として、多価金属イオンの存在下で行ってもよい。多価金属イオンは、１種又は２種以上を使用することができる。
上記多価金属イオンとしては、例えば、鉄イオン（Ｆｅ２＋，Ｆｅ３＋）、バナジウムイオン（Ｖ２＋，Ｖ３＋，ＶＯ２＋）、銅イオン（Ｃｕ２＋）等が好適であり、中でも鉄イオンを少なくとも用いることが好ましい。【００４６】
上記多価金属イオンの供給形態については特に限定されず、例えば、重合反応系内でイオン化する金属及び／又は金属化合物を重合工程で用いることにより、多価金属イオンを重合系で存在させることが好適である。例えば、このような金属及び／又は金属化合物を溶解してなる溶液（好ましくは水溶液又は水性溶液）を重合系に添加することが好ましい。【００４７】
上記重合反応系内でイオン化する金属としては、例えば、鉄、バナジウム、銅等が挙げられる。【００４８】
上記重合反応系内でイオン化する金属化合物としては、例えば、オキシ三塩化バナジウム、三塩化バナジウム、シュウ酸バナジウム、硫酸バナジウム、無水バナジン酸、メタバナジン酸アンモニウム、硫酸アンモニウムハイポバナダス（（ＮＨ４）２ＳＯ４・ＶＳＯ４・６Ｈ２Ｏ）、硫酸アンモニウムバナダス（（ＮＨ４）Ｖ（ＳＯ４）２・１２Ｈ２Ｏ）、酢酸銅（ＩＩ）、臭化銅（ＩＩ）、銅（ＩＩ）アセチルアセテート、塩化第二銅、炭酸銅、塩化銅（ＩＩ）、クエン酸銅（ＩＩ）、ギ酸銅（ＩＩ）、水酸化銅（ＩＩ）、オレイン酸銅（ＩＩ）、マレイン酸銅、リン酸銅、硫酸銅（ＩＩ）、鉄アセチルアセトナート、クエン酸鉄アンモニウム、シュウ酸第二鉄アンモニウム、硫酸第一鉄アンモニウム、硫酸第二鉄アンモニウム、クエン酸鉄、フマル酸鉄、マレイン酸鉄、乳酸第一鉄、硝酸第二鉄、鉄ペンタカルボニル、リン酸第二鉄、ピロリン酸第二鉄等の水溶性金属塩；五酸化バナジウム、酸化銅（ＩＩ）、酸化第一鉄、酸化第二鉄等の金属酸化物；硫化銅（ＩＩ）、硫化鉄等の金属硫化物；等が挙げられる。【００４９】
上記重合工程で多価金属イオンを使用する場合、多価金属イオン（上記金属化合物及び／又は金属）の使用総量１００質量％のうち８０質量％以上を、初期に反応容器に仕込むことが好適である。より好ましくは１００質量％、つまり全量を初期に仕込むことである。【００５０】
上記多価金属イオンの使用量は、上記金属化合物及び／又は金属の使用量として、使用する単量体成分の全量を添加した時点における重合反応液の全質量に対し、５〜５００ｐｐｍであることが好ましい。５ｐｐｍ以上であると、過硫酸（塩）等の重合開始剤の分解効率をより高めることが可能になる傾向があり、また、５００ｐｐｍ以下であると、着色のおそれがより充分に抑制され、また、添加効果がより充分に発現される。【００５１】
＜重合溶媒＞
上記重合工程は、溶媒中で行うことが好適である。溶媒としては水性溶媒を用いることが好ましい。水性溶媒とは、水、又は、水と有機溶剤との混合溶媒を意味する。水性溶媒の中でも、水を８０質量％以上、有機溶剤を２０質量％以下の割合で含む水性溶媒が好適である。より好ましくは水である。
上記水性溶媒に用いられる有機溶剤としては、例えば、メタノール、エタノール、イソプロピルアルコール等の低級アルコール；ジエチルホルムアルデヒド等のアミド類；ジエチルエーテル等のエーテル類；等が挙げられる。有機溶剤は１種又は２種以上を使用することができる。【００５２】
上記重合工程ではまた、単量体成分、重合開始剤、水性溶媒及び必要に応じて用いられるその他の原材料を、重合終了後の共重合体の理論固形分濃度（重合溶液のうち、不揮発分の濃度を意味する）が、重合溶液１００質量％に対して４０質量％以上となるような使用量で用いることが好ましい。これにより、上記共重合体の分子量分布をより狭くすることが可能になる。
上記共重合体の理論固形分濃度は、初期仕込み及び滴下により反応器に供給される各原材料の質量により、調節することができる。例えば、アクリル酸や（無水）マレイン酸と、水酸化ナトリウム等の塩基とを、別々に反応器に供給して反応器内で中和を行う場合には、中和により水が生成することも考慮しなければならない。【００５３】
＜重合温度＞
上記重合反応時の温度（重合温度とも称す）は、２５〜１５０℃とすることが好適である。より好ましくは２５〜９９℃である。２５℃未満の場合、分子量の上昇や不純物の増加を充分に抑制することができないおそれがあり、また、重合時間が長くかかりすぎて生産性をより充分なものとすることができないおそれがある。一方、重合温度が高すぎると、開始剤系として重亜硫酸（塩）を使用する場合に重亜硫酸（塩）が分解して亜硫酸ガスが多量に発生するおそれがあり、そのために、重合後に液相に亜硫酸ガスが溶解して不純物が形成されることを充分に防ぐことができないおそれがある。また、重合中に系外に亜硫酸ガスが排出され回収処理コストがかかるおそれもある他、開始剤系としての重亜硫酸（塩）が亜硫酸ガスとして抜けてしまうため、当該重亜硫酸（塩）の添加に見合うだけの充分な効果が得られず、分子量が下がらなくなる傾向にある。重合温度の下限として更に好ましくは５０℃以上、特に好ましくは７０℃以上である。また、重合温度の上限として更に好ましくは９５℃以下、特に好ましくは９０℃以下である。
なお、ここでいう「重合温度」とは、反応系内の反応溶液温度（℃）を意味する。【００５４】
＜重合圧力＞
上記重合工程において、反応系内の圧力は特に限定されず、常圧下、減圧下、加圧下のいずれの圧力下であってもよい。【００５５】
＜各原料の添加方法＞
上記重合工程においては、上記単量体成分の一部又は全部を重合開始前に反応容器（反応液）に添加する、すなわち初期仕込みすることも可能である。特に、マレイン酸（塩）は、残存単量体をより低減する観点から、重合開始前に全使用量を反応容器（反応液）に添加することが好適であるが、一部を重合開始後に添加してもよい。また、アクリル酸（塩）は、その一部又は全部を重合開始後に反応容器（反応液）に添加することが好ましい。アクリル酸（塩）の一部又は全部を重合開始後に添加することにより、得られる共重合体の分子量分布をより狭くすることができ、また、上記共重合体組成物によるカルシウム捕捉能及び耐ゲル性をより高めることができる。なお、単量体成分は、単独で添加してもよいし、また、水等の溶剤に溶解したり、他の原料等と混合したりして添加してもよい。
本明細書中、「重合開始前」とは重合開始時点より前を意味し、「重合開始後」とは重合開始時点より後を意味する。「重合開始時点」とは、重合開始剤の一部又は全部と、単量体成分の一部又は全部とが、反応容器（反応液）に添加された時点を意味する。【００５６】
上記重合開始剤は、過硫酸（塩）を含むものが好適であるが、当該重合開始剤の全使用量を反応容器に一括で添加してもよいし、一部又は全部を反応容器に滴下してもよい。好ましくは、重合開始剤の一部又は全部を反応容器に滴下することであり、これにより、重合中に反応系に存在する重合開始剤濃度を制御することができるため、重合体の分子量分布を狭くすること等が可能である。より好ましくは、重合開始剤の使用総量１００質量％のうち８０質量％以上を、滴下により反応容器に供給することである。更に好ましくは、重合開始剤の使用総量１００質量％のうち１００質量％、すなわち全量を滴下により反応容器に供給することである。【００５７】
上記重合開始剤の反応容器（反応液）への添加時間（好ましくは滴下時間）は、特に限定されないが、例えば、アクリル酸（塩）の添加終了時以後まで添加するか、又は、アクリル酸（塩）の添加終了時の前後２０分以内に添加を終了させることが好ましい。より好ましくは、アクリル酸（塩）の添加終了時の前後１０分以内に、上記重合開始剤の添加を終了させることである。これにより、得られる共重合体組成物中の単量体の残量がより低減される。【００５８】
上記重合工程においては、上記重合開始剤（好ましくは過硫酸（塩））の反応容器への供給速度（重合開始剤添加速度とも称す）を、重合中に少なくとも一度変化させることが好適である。これにより、３−スルホプロピオン酸（塩）及び２−スルホコハク酸（塩）の生成がより抑制されて、これらの含有割合を上述した範囲により制御することができるため、得られる共重合体組成物のカルシウム捕捉能や耐ゲル性がより高められる。このように上記製造方法が、重合開始剤の一部又は全部を反応容器に添加する工程を含み、かつ該重合開始剤の添加速度を、重合中に少なくとも一度変化させる、という形態もまた、本発明の好適な形態の１つである。
なお、上記供給速度を重合中に少なくとも一度変化させる場合、重合初期の重合開始剤添加速度（例えば、重合開始時点から３０分以内の平均速度）を、それ以外の時間帯における重合開始剤添加速度より大きく（速く）設定することがより好ましい。すなわち重合初期の重合開始剤の添加速度は、それ以外の時間帯における重合開始剤の添加速度よりも大きい形態は、本発明の好ましい形態の１つである。これにより、カルシウム捕捉能及び耐ゲル性をより好適なものとすることができる。より好ましくは、重合初期の重合開始剤添加速度（例えば、重合開始時点から３０分以内の平均速度）を、それ以外の時間帯における重合開始剤添加速度の１．１〜１０倍の速度に設定することであり、更に好ましくは１．２〜５倍の速度に設定することであり、特に好ましくは１．２５〜４．５倍の速度に設定することであり、最も好ましくは１．３〜４倍の速度に設定することである。【００５９】
上記重亜硫酸（塩）は、全使用量を反応容器（反応液）に一括で添加してもよいし、重合開始後にその一部又は全部を反応容器に滴下してもよい。好ましくは、重亜硫酸（塩）の一部又は全部を重合開始後に反応容器に添加することである。より好ましくは、重亜硫酸（塩）の使用総量１００質量％のうち８０質量％以上を、滴下により反応容器に供給することであり、これにより、重亜硫酸（塩）が重合反応により有効に利用され、初期の段階で重亜硫酸（塩）が分解されるおそれを充分に低減することができる。更に好ましくは、使用総量１００質量％のうち１００質量％、すなわち全量を滴下により反応容器に供給することである。【００６０】
上記重亜硫酸（塩）の反応容器（反応液）への添加時間は特に限定されないが、例えば、アクリル酸（塩）の添加終了時以後まで添加するか、又は、アクリル酸（塩）の添加終了時の前後２０分以内に添加を終了させることが好ましい。より好ましくは、アクリル酸（塩）の添加終了時の前後１０分以内に、重亜硫酸（塩）の添加を終了させることである。これにより、得られる共重合体組成物のカルシウム捕捉能及び耐ゲル性をより高めることができる。【００６１】
上記重合工程において、上述した各成分等を重合中に滴下する場合、その滴下時間としては特に限定されないが、例えば、各成分について４０分〜４２０分とすることが好適である。より好ましくは６０分〜３６０分である。
なお、各成分によって、滴下時間が異なっていてもよい。また、各成分の滴下速度は、特に上記で言及した場合を除き、特に限定されるものではない。例えば、滴下の開始から終了を通じて滴下速度は一定であってもよく、必要に応じて滴下速度を変化させてもよい。【００６２】
＜重合中の中和度＞
上記重合工程はまた、酸性条件下で行うことが好適である。酸性条件下で重合反応を行うことによって、重合反応系の溶液（好ましくは水溶液）の粘度上昇が充分に抑制され、低分子量の上記共重合体を良好に製造することが可能になる。しかも、従来よりも高濃度の条件下で重合反応を進行させることができるため、製造効率をより大幅に上昇させることが可能になる。また、酸性条件下で重合反応を行うことで、高濃度かつ一段で重合を行うことができるため、従来の製造方法では場合によっては必要であった濃縮工程を省略することも可能である。それゆえ、上記共重合体（及び共重合体組成物）の生産性がより一層大幅に向上され、製造コストの上昇をより抑制することができる。【００６３】
上記酸性条件下で重合反応を行う形態においては、重合開始時点の中和度（すなわち、初期仕込み時の中和度）、及び／又は、単量体成分滴下終了時点の中和度を、０〜４０％とすることが好ましい。中和度がこの範囲内にあると、３−スルホプロピオン酸（塩）及び２−スルホコハク酸（塩）の生成がより抑制されて、得られる共重合体組成物中のこれらの含有割合を上述した範囲により制御することができ、得られる共重合体組成物のカルシウム捕捉能や耐ゲル性がより高められる。上記中和度としてより好ましくは０〜３５％、更に好ましくは０〜３３％、特に好ましくは０〜３０％である。また、上記の観点から、重合開始時点の中和度（初期仕込み時の中和度）と、単量体成分滴下終了時点の中和度との両方を、上記の範囲にすることが最も好適である。
ここで、「重合開始時点」とは、上述した通りである。
また「中和度」とは、反応器（反応液）に含まれる単量体成分中のカルボキシル基１００モル％に対する、塩型のカルボキシル基（中和されているカルボキシル基）の割合（モル％）を意味する。例えば、重合開始時点で、重合釜（反応容器）に含まれる反応液に、マレイン酸１モルと水酸化ナトリウム１モルとが仕込まれている場合、重合開始時点の中和度は５０％ということになる。
上記重合工程ではまた、重合中の反応溶液の２５℃でのｐＨが１〜６となるように調整することが好適である。【００６４】
＜重合工程以外の製造工程＞
上記共重合体組成物の製造方法は、上述した重合工程に加えて、その他の工程を１又は２以上含んでいてもよい。例えば、重合工程で得られた共重合体が酸型又は部分中和型である場合等には、必要に応じて中和工程を含んでもよい。また、必要に応じて、重合工程で製造された共重合体組成物に他の成分を添加する混合工程；含有成分の一部を除去したり低減させたりする精製工程；共重合体組成物の溶媒量を増減する希釈工程や濃縮・乾燥工程；等を含んでいてもよい。
このように過硫酸（塩）及び重亜硫酸（塩）の存在下で、アクリル酸（塩）とマレイン酸（塩）とを含む単量体成分を重合する工程を必須とし、その他の工程を任意で含んでもよい形態もまた、本発明の好適な形態の１つである。【００６５】
〔共重合体（組成物）の用途〕
本発明の共重合体組成物（及び共重合体）は、例えば、水処理剤、繊維処理剤、分散剤、洗剤ビルダー等として用いることができる。洗剤ビルダーとしては、衣料用、食器用、住居用、毛髪用、身体用、歯磨き用及び自動車用等、様々な用途の洗剤に添加されて使用することができる。上記共重合体組成物は、このような洗剤ビルダー等の水溶性ポリマー用途に特に好適に使用することができる。これらの用途の中でも、洗剤組成物に配合されて用いられることが好適である。すなわち、上記アクリル酸（塩）−マレイン酸（塩）系共重合体組成物を含む洗剤組成物もまた、本発明の１つである。このような洗剤組成物は、上述したアクリル酸（塩）−マレイン酸（塩）系共重合体を含むことにより、極めて良好なカルシウム捕捉能及び耐ゲル性を発揮することができるため、米国や中国、欧州等の非常に高硬度の水の地域においても優れた洗浄能力を発揮することができる。【００６６】
上記共重合体組成物はまた、後述する方法で求められるカルシウム捕捉能値が、２２０ｍｇＣａＣＯ３／ｇ以上であることが好ましい。これにより、高硬度水においてもより一層優れた洗浄能力を発現することができる。より好ましくは２３０ｍｇＣａＣＯ３／ｇ以上、更に好ましくは２４０ｍｇＣａＣＯ３／ｇ以上、特に好ましくは２５０ｍｇＣａＣＯ３／ｇ以上、最も好ましくは２６０ｍｇＣａＣＯ３／ｇ以上である。【００６７】
上記共重合体組成物は更に、後述する方法で求められるゲル化度が、０．０５未満であることが好適である。これにより、高硬度水においてもより一層優れた洗浄能力を発現することができ、洗剤の添加剤としてより好適に用いることができる。より好ましくは０．０４未満である。【００６８】
＜洗剤組成物＞
上記洗剤組成物は、上述したアクリル酸（塩）−マレイン酸（塩）系共重合体を含むが、更に界面活性剤を含むものであることが好適である。これにより、より優れた洗浄能力を発揮できる。界面活性剤は、必要に応じ１種又は２種以上を使用することができる。
上記洗剤組成物において、上記共重合体の含有割合は、洗剤組成物の固形分総量１００質量％に対し、０．１〜２０質量％であることが好適である。より好ましくは０．５〜１５質量％である。また、上記界面活性剤の含有割合は、洗剤組成物の固形分総量１００質量％に対し、５〜９９．８９９５質量％であることが好適である。より好ましくは５〜９０質量％、更に好ましくは５〜７０質量％、特に好ましくは２０〜６０質量％である。【００６９】
上記界面活性剤としては、アニオン界面活性剤、ノニオン界面活性剤、両性界面活性剤、カチオン界面活性剤のいずれも使用可能である。
上記アニオン界面活性剤としては、例えば、アルキルベンゼンスルホン酸塩、アルキル又はアルケニルエーテル硫酸塩、アルキル又はアルケニル硫酸塩、α−オレフィンスルホン酸塩、α−スルホ脂肪酸又はエステル塩、アルカンスルホン酸塩、飽和又は不飽和脂肪酸塩、アルキル又はアルケニルエーテルカルボン酸塩、アミノ酸型界面活性剤、Ｎ−アシルアミノ酸型界面活性剤、アルキル又はアルケニルリン酸エステル又はその塩等が挙げられる。
上記ノニオン界面活性剤としては、例えば、ポリオキシアルキレンアルキル又はアルケニルエーテル、ポリオキシエチレンアルキルフェニルエーテル、高級脂肪酸アルカノールアミド又はそのアルキレンオキサイド付加物、ショ糖脂肪酸エステル、アルキルグリコキシド、脂肪酸グリセリンモノエステル、アルキルアミンオキサイド等が挙げられる。
上記両性界面活性剤としては、例えば、カルボキシ型又はスルホベタイン型両性界面活性剤が挙げられる。
上記カチオン界面活性剤としては、例えば、第４級アンモニウム塩が挙げられる。【００７０】
上記洗剤組成物には、必要に応じて、酵素、アルカリビルダー、キレートビルダー、再付着防止剤、蛍光剤、漂白剤、香料等の洗剤組成物に常用される成分を１種又は２種以上配合することもできる。【００７１】
上記洗剤組成物に含まれる３−スルホプロピオン酸（塩）の含有量は、該洗剤組成物の固形分総量１００質量％に対し、Ｎａ塩型換算で０．０００５〜２質量％であることが好適である。これにより、本発明の作用効果をより充分に発揮することが可能となる。３−スルホプロピオン酸（塩）の含有量（Ｎａ塩型換算）として好ましくは１．９質量％以下、より好ましくは１．８質量％以下、更に好ましくは１．７質量％以下である。上記３−スルホプロピオン酸（塩）の含有量の下限値（Ｎａ塩型換算）は特に限定されるものではないが、例えば、０．００１質量％以上が好ましく、より好ましくは０．０１質量％以上である。
なお、上記アクリル酸（塩）−マレイン酸（塩）系共重合体と、硫黄原子含有低分子化合物とを含む洗剤組成物であって、該硫黄原子含有低分子化合物は３−スルホプロピオン酸（塩）を含み、該３−スルホプロピオン酸（塩）の含有量が、該洗剤組成物の固形分総量１００質量％に対し、０．０００５〜２質量％である洗剤組成物もまた、本発明の１つである。このような洗剤組成物は、上述した本発明の共重合体組成物を用いることにより得ることができる。
【発明の効果】
【００７２】
本発明のアクリル酸（塩）−マレイン酸（塩）系共重合体組成物は、上述のような構成であるので、カルシウム捕捉能及び耐ゲル性のいずれもが極めて良好であることから、洗剤ビルダー等の水溶性ポリマー用途に好適に使用することができる。また、このような共重合体組成物を含む洗剤組成物や、本発明の洗剤組成物は、米国や中国、欧州等の非常に高硬度の水の地域においても非常に優れた洗浄能力を発揮することができるため、極めて有用である。更に、本発明のアクリル酸（塩）−マレイン酸（塩）系共重合体組成物の製造方法を用いれば、カルシウム捕捉能及び耐ゲル性のいずれにも優れたアクリル酸（塩）−マレイン酸（塩）系共重合体組成物を、高効率かつ容易に得ることができる。
【発明を実施するための形態】
【００７３】
以下に実施例を掲げて本発明を更に詳細に説明するが、本発明はこれらの実施例のみに限定されるものではない。特に断りのない限り、「部」は「重量部」を、「％」は「質量％」を意味するものとする。
なお、下記方法にて各分析・測定を行った。
【００７４】
＜単量体、３−スルホプロピオン酸二ナトリウム（「３ＳＰＡ」とも称す）、及び、２−スルホコハク酸三ナトリウム（「２ＳＳＡ」とも称す）の定量方法＞
単量体等の含有量の測定は、下記条件下で液体クロマトグラフィーを用いて行った。
装置：日立製作所社製  Ｌ−７０００シリーズ
検出器：日立製作所社製  ＵＶ検出器  Ｌ−７４００
カラム：東ソー社製  ＯＤＳ−１００Ｖ  ４．６×２５０ｍｍ  ２本
カラム温度：２０℃
移動相流速：０．５ｍｌ／ｍｉｎ
移動相：５ｍｍｏｌ／Ｌりん酸二水素アンモニウム（ｐＨ２．４）
検出波長：２１０ｎｍ
【００７５】
＜硫酸ナトリウム（Ｎａ２ＳＯ４）の定量方法＞
硫酸ナトリウムの含有量の測定は、下記条件下でイオンクロマトグラフィーを用いて行った。
装置：Ｍｅｔｒｏｈｍ社製（７６２  Ｉｎｔｅｒｆａｃｅ）
検出器：Ｍｅｔｒｏｈｍ社製（７３２  ＩＣ  Ｄｅｔｅｃｔｅｒ）
イオン分析方式：サプレッサー法
カラム：Ｓｈｏｄｅｘ  ＩＣ  ＳＩ−９０  ４Ｅ
ガードカラム：Ｓｈｏｄｅｘ  ＳＩ−９０  Ｇ
カラム温度：４０℃
溶離液：ＮａＨＣＯ３水（２ｇを水で２０００ｇに希釈）
流速：１．０ｍＬ／ｍｉｎ
【００７６】
＜重量平均分子量及び数平均分子量の測定条件（ＧＰＣ）＞
装置：日立製作所社製  Ｌ−７０００シリーズ
検出器：ＲＩ
カラム：昭和電工社製  ＳＨＯＤＥＸ  Ａｓａｈｉｐａｋ  ＧＦ−３１０−ＨＱ、ＧＦ−７１０−ＨＱ、ＧＦ−１Ｇ  ７Ｂ
カラム温度：４０℃
流速：０．５ｍｌ／ｍｉｎ
検量線：創和科学社製  ＰＯＬＹＡＣＲＹＬＩＣ  ＡＣＩＤ  ＳＴＡＮＤＡＲＤ
溶離液：０．１Ｎ酢酸ナトリウム水溶液
【００７７】
＜共重合体組成物（共重合体）の固形分測定＞
窒素雰囲気下、１７０℃に加熱したオーブンで共重合体組成物（得られた共重合体組成物１．０ｇに、水１．０ｇを加えたもの）を、１時間放置して乾燥処理した。乾燥前後の質量変化から、固形分（％）と、揮発成分（％）とを算出した。
【００７８】
＜カルシウム捕捉能（Ｃａ捕捉能とも称す）の評価＞
容量１００ｃｃのビーカーに、０．００１ｍｏｌ／Ｌの塩化カルシウム水溶液５０ｇを採取し、共重合体組成物を固形分換算で１０ｍｇ添加した。次に、この水溶液のｐＨを希水酸化ナトリウムで９〜１１に調整した。その後、撹拌下、カルシウムイオン電極安定剤として、４ｍｏｌ／Ｌの塩化カリウム水溶液１ｍｌを添加した。
イオンアナライザー（ＥＡ９２０型、オリオン社製）及びカルシウムイオン電極（９３−２０型、オリオン社製）を用いて遊離のカルシウムイオンを測定し、共重合体組成物１ｇ当たり、炭酸カルシウム換算で何ｍｇのカルシウムイオンがキレートされたか（キレート能の１種であるカルシウム捕捉能）を計算で求めた。カルシウム捕捉能の単位は「ｍｇＣａＣＯ３／ｇ」である。
【００７９】
＜耐ゲル性の評価＞
５００ｍＬのコニカルビーカーに、純水と、ホウ酸−ホウ酸ナトリウムｐＨ緩衝液と、共重合体組成物と、塩化カルシウム溶液とを順に加え、該共重合体組成物を固形分濃度で１００ｍｇ／Ｌ含み、カルシウム濃度が５０ｍｇＣａＣＯ３／Ｌ、ｐＨが８．５の試験液を各々調製した後、ポリ塩化ビニリデンフィルムでシールして、９０℃の恒温槽に１時間静置し、沈殿の発生有無により、耐ゲル性を評価した。
沈殿が生じた場合、耐ゲル性は著しく低いと言える。
また沈殿が生じなかった場合については、撹拌してから、光路長５ｃｍの石英セルに入れ、ＵＶ波長３８０ｎｍでの吸光度（ａ）を測定した。ブランクとして、上記試験液としての水溶液から塩化カルシウム溶液を除いた試験液を用意し、同様の操作を行って吸光度（ｂ）を測定し、下記の式よりゲル化度を求めた。
ゲル化度＝（ａ）−（ｂ）
ゲル化度の数値が小さいほど、耐ゲル性が高いと言える。
【００８０】
実施例１
還流冷却器及び撹拌機を備えた容量２．５ＬのＳＵＳ製セパラブルフラスコに、イオン交換水１８０．８ｇ、無水マレイン酸（以下「無水ＭＡ」とも言う）４９．０ｇを仕込み、更に４８％水酸化ナトリウム水溶液（以下「４８％ＮａＯＨａｑ」とも言う）２５．０ｇを添加した。その後、撹拌下、８５℃まで昇温した。内温が８５℃に到達した後、８５℃に維持し、８０％アクリル酸水溶液（以下「８０％ＡＡａｑ」とも言う）４０５．０ｇ、４８％ＮａＯＨ水溶液１１２．５ｇ、３５％重亜硫酸ナトリウム水溶液（以下「３５％ＳＢＳａｑ」とも言う）１５７．１ｇ、及び、１５％過硫酸ナトリウム水溶液（以下「１５％ＮａＰＳａｑ」とも言う）１００．０ｇを、それぞれ別々の滴下ノズルより、８０％アクリル酸は１８０分間、４８％水酸化ナトリウム水溶液は１８０分間、３５％重亜硫酸ナトリウム水溶液は１７０分間にわたって滴下した。また、１５％過硫酸ナトリウム水溶液は、初期３０分間は、酸（アクリル酸と無水マレイン酸との合計量）１モル当り１．３ｇとなる量を滴下し、３０〜１９０分の間は、酸１モル当り１．７ｇとなる量を滴下した。
滴下終了後、更に３０分間にわたり反応溶液を８５℃に維持して熟成を行った。重合終了後、反応溶液を冷却し、４８％水酸化ナトリウム水溶液２７５．０ｇを徐々に滴下して中和した。このようにして、固形分濃度４７．５％、最終中和度９０％のアクリル酸（塩）−マレイン酸（塩）系共重合体組成物を得た。得られた共重合体組成物の各物性測定を行い、結果を表３にまとめた。
【００８１】
実施例２
還流冷却器及び撹拌機を備えた容量２．５ＬのＳＵＳ製セパラブルフラスコに、イオン交換水１８０．８ｇ、無水マレイン酸４９．０ｇを仕込み、更に４８％水酸化ナトリウム水溶液２５．０ｇを添加した。その後、撹拌下、８５℃まで昇温した。内温が８５℃に到達した後、８５℃に維持し、８０％アクリル酸水溶液４０５．０ｇ、４８％ＮａＯＨ水溶液１１２．５ｇ、３５％重亜硫酸ナトリウム水溶液１５７．１ｇ、及び、１５％過硫酸ナトリウム水溶液１００．０ｇを、それぞれ別々の滴下ノズルより、８０％アクリル酸は１８０分間、４８％水酸化ナトリウム水溶液は１８０分間、３５％重亜硫酸ナトリウム水溶液は１７０分間にわたって滴下した。また、１５％過硫酸ナトリウム水溶液は、初期３０分間は、酸（アクリル酸と無水マレイン酸との合計量）１モル当り１．３ｇとなる量を滴下し、３０〜６０分の間は、酸１モル当り０．７となる量を滴下し、６０〜１９０分の間は酸１モル当り１．０ｇとなる量を滴下した。
滴下終了後、更に３０分間にわたり反応溶液を８５℃に維持して熟成を行った。重合終了後、反応溶液を冷却し、４８％水酸化ナトリウム水溶液２７５．０ｇを徐々に滴下して中和した。このようにして、固形分濃度４７．９％、最終中和度９０％のアクリル酸（塩）−マレイン酸（塩）系共重合体組成物を得た。得られた共重合体組成物の各物性測定を行い、結果を表３にまとめた。
【００８２】
実施例３〜１１
表１に示した通りの初期仕込み量、滴下量、及び、後中和量にしたこと以外は、実施例２と同様の方法で行った。得られた共重合体組成物の各物性測定結果を表３にまとめた。
【００８３】
比較例１
還流冷却器及び撹拌機を備えた容量２．５ＬのＳＵＳ製セパラブルフラスコに、イオン交換水１８０．８ｇ、無水マレイン酸４９．０ｇを仕込み、更に４８％水酸化ナトリウム水溶液５０．０ｇを添加した。その後、撹拌下、８５℃まで昇温した。内温が８５℃に到達した後、８５℃に維持し、８０％アクリル酸水溶液４０５．０ｇ、４８％ＮａＯＨ水溶液８７．５ｇ、３５％重亜硫酸ナトリウム水溶液１５７．１ｇ、及び、１５％過硫酸ナトリウム水溶液１００．０ｇを、それぞれ別々の滴下ノズルより、８０％アクリル酸は１８０分間、４８％水酸化ナトリウム水溶液は１８０分間、３５％重亜硫酸ナトリウム水溶液は１７０分間、１５％過硫酸ナトリウム水溶液は１９０分間に渡って滴下した。
滴下終了後、更に３０分間にわたって反応溶液を８５℃に維持して熟成を行った。重合終了後、反応溶液を冷却し、４８％水酸化ナトリウム水溶液２７５．０ｇを徐々に滴下して中和した。このようにして、固形分濃度４７．５％、最終中和度９０％のアクリル酸（塩）−マレイン酸（塩）系共重合体組成物を得た。得られた共重合体組成物の各物性測定を行い、結果を表３にまとめた。
【００８４】
比較例２〜３
表２に示した通りの初期仕込み量、滴下量、及び、後中和量にしたこと以外は、比較例１と同様の方法で行った。得られた共重合体組成物の各物性測定結果を表３にまとめた。
【００８５】
比較例４
還流冷却器及び撹拌機を備えた容量２．５ＬのＳＵＳ製セパラブルフラスコに、イオン交換水１１１．４ｇ、無水マレイン酸６４．７ｇを仕込み、更に４８％水酸化ナトリウム水溶液１０１．３ｇを添加した。その後、撹拌下、８５℃まで昇温した。内温が８５℃に到達した後、８５℃に維持し、８０％アクリル酸水溶液３６５．６ｇ、４８％ＮａＯＨ水溶液３１１．４ｇ、３５％過酸化水素水溶液８０．９ｇ、及び、１５％過硫酸ナトリウム水溶液１５７．３ｇを、それぞれ別々の滴下ノズルより、８０％アクリル酸は３００分間、４８％水酸化ナトリウム水溶液は３００分間、３５％過酸化水素水溶液は３００分間、１５％過硫酸ナトリウム水溶液は３２０分間にわたって滴下した。
滴下終了後、更に３０分間にわたり反応溶液を８５℃に維持して熟成を行った後、冷却して、固形分濃度４１．０％、最終中和度９２．２％のアクリル酸（塩）−マレイン酸（塩）系共重合体組成物を得た。得られた共重合体組成物の各物性測定を行い、結果を表３にまとめた。
【００８６】
【表１】
2013084717.tif 000004
【００８７】
【表２】
2013084717.tif 000005
【００８８】
表１及び２中、「ａｑ」とは、水溶液であることを意味する。また、「１５％ＮａＰＳａｑ一定」とは、１５％ＮａＰＳ水溶液の滴下速度を途中で変化させずに、一定としたことを意味する。
【００８９】
【表３】
2013084717.tif 000006
【００９０】
表３より、本発明のアクリル酸（塩）−マレイン酸（塩）系共重合体組成物はいずれも、カルシウム捕捉能が２７０ｍｇＣａＣＯ３／ｇ以上と高く、かつゲル化度が０．０４以下と低く、非常に耐ゲル性に優れたものであることが分かった。一方、３−スルホプロピオン酸（塩）の含有量が本発明で規定された量よりも多い、又は、これを全く含まない場合には、特に耐ゲル性に劣ることが分かった。また、共重合体組成物の製造時に、重合開始剤としての過硫酸（塩）の一部又は全部を反応容器に添加し、かつ該重合開始剤の添加速度を、重合中に少なくとも一度変化させることによって、カルシウム捕捉能が高く、かつ耐ゲル性に優れた本発明のアクリル酸（塩）−マレイン酸（塩）系共重合体組成物が好ましく得られることが分かった。中でも特に、重合開始時点から３０分間の重合開始剤の添加速度を、それ以外の時間帯における重合開始剤の添加速度よりも大きくすることにより、カルシウム捕捉能及び耐ゲル性により優れたものとなることが分かった。
【手続補正書】
【提出日】平成27年1月26日(2015.1.26)
【手続補正１】
【補正対象書類名】特許請求の範囲
【補正対象項目名】請求項１
【補正方法】変更
【補正の内容】
【請求項１】
アクリル酸（塩）−マレイン酸（塩）系共重合体と、硫黄原子含有低分子化合物とを含む共重合体組成物であって、
該共重合体は、下記一般式（１）で表される構造単位（Ｉ）と、下記一般式（２）で表される構造単位（ＩＩ）とを含み、
該構造単位（Ｉ）と構造単位（ＩＩ）との含有モル比（構造単位（Ｉ）／構造単位（ＩＩ））は、８０／２０〜９５／５であり、
該共重合体の重量平均分子量は、２０００以上、１００００以下であり、
該硫黄原子含有低分子化合物は、３−スルホプロピオン酸（塩）を含み、
該３−スルホプロピオン酸（塩）の含有量は、該共重合体組成物の固形分総量１００質量％に対し、０．０１〜１０質量％であって、
該共重合体組成物は、過硫酸（塩）及び重亜硫酸（塩）の存在下で、アクリル酸（塩）とマレイン酸（塩）とを含む単量体成分を重合する工程を含む製造方法により得られることを特徴とするアクリル酸（塩）−マレイン酸（塩）系共重合体組成物。
【化１】
2013084717.tif 000011
式（１）中、Ｍは、水素原子、金属原子、アンモニウム基又は有機アミン基を表す。
【化２】
2013084717.tif 000012
式（２）中、Ｍ１及びＭ２は、同一又は異なって、水素原子、金属原子、アンモニウム基又は有機アミン基を表す。
【手続補正２】
【補正対象書類名】特許請求の範囲
【補正対象項目名】請求項４
【補正方法】変更
【補正の内容】
【請求項４】
アクリル酸（塩）−マレイン酸（塩）系共重合体と、硫黄原子含有低分子化合物とを含む洗剤組成物であって、
該共重合体は、下記一般式（１）で表される構造単位（Ｉ）と、下記一般式（２）で表される構造単位（ＩＩ）とを含み、
該構造単位（Ｉ）と構造単位（ＩＩ）との含有モル比（構造単位（Ｉ）／構造単位（ＩＩ））は、８０／２０〜９５／５であり、
該共重合体の重量平均分子量は、２０００以上、１００００以下であり、
該硫黄原子含有低分子化合物は、３−スルホプロピオン酸（塩）を含み、
該３−スルホプロピオン酸（塩）の含有量は、該洗剤組成物の固形分総量１００質量％に対し、０．０００５〜２質量％であって、
該洗剤組成物は、過硫酸（塩）及び重亜硫酸（塩）の存在下で、アクリル酸（塩）とマレイン酸（塩）とを含む単量体成分を重合する工程を含む製造方法により得られることを特徴とする洗剤組成物。
【化３】
2013084717.tif 000013
式（１）中、Ｍは、水素原子、金属原子、アンモニウム基又は有機アミン基を表す。
【化４】
2013084717.tif 000014
式（２）中、Ｍ１及びＭ２は、同一又は異なって、水素原子、金属原子、アンモニウム基又は有機アミン基を表す。
【国際調査報告】
2013084717.tif 000015
2013084717.tif 000016
2013084717.tif 000017
2013084717.tif 000018